(57)【要約】光架橋性の非常に透明なシリコーン混合物  本発明は、光の影響下で架橋し得るシリコーン混合物であって、(Ａ)一般式Ｉ、II、III及びIV         R3SiO1/2                               (I),         R2SiO2/2                               (II),         RSiO3/2                                (III),         SiO4/2                                 (IV),の単位から形成されたオルガノシロキサン樹脂（式中、Ｒは、所望によりハロゲンで置換された、1〜40個の炭素原子を有する飽和炭化水素ラジカル、又はＲはＯＨを表し、ただし、前記単位の少なくとも20mol％が一般式III及びIVの単位から選択され、前記Ｒの少なくとも2個が、1〜10個の炭素原子を有するアルケニルラジカルであり、前記Ｒの2重量％以下がＯＨラジカルである）、(Ｂ)一分子あたり少なくとも2個のアルケニル基を含み、200〜10000シロキシ単位の最も長い鎖長を有するポリオルガノシロキサン、(Ｃ)一分子あたり少なくとも2個のＳｉＨ官能基を含む有機ケイ素化合物及び(Ｄ)200〜500nmの光により活性化し得る、白金群の触媒を含む、シリコーン混合物に関する。本発明は、さらに該シリコーン混合物からシリコーン繊維を製造する方法にも関する。【特許請求の範囲】
【請求項１】
光の影響下で架橋し得るシリコーン混合物であって、
(Ａ)一般式Ｉ、II、III及びIV
R3SiO1/2                               (I),
R2SiO2/2                               (II),
RSiO3/2                                (III),
SiO4/2                                 (IV),
の単位から形成されたオルガノシロキサン樹脂
（式中、
Ｒが、所望によりハロゲンで置換された、1〜40個の炭素原子を有する飽和ヒドロカルビルラジカル、又は−ＯＨを表し、ただし、
前記単位の少なくとも20mol％が前記一般式III及びIVの単位から選択され、
前記Ｒラジカルの少なくとも2個が、1〜10個の炭素原子を有するアルケニルラジカルであり、
前記Ｒラジカルの最大2重量％が−ＯＨラジカルである）、
(Ｂ)一分子あたり少なくとも2個のアルケニル基を含み、かつ200〜10000シロキシ単位の最も長い鎖長を有するポリオルガノシロキサン、
(Ｃ)一分子あたり少なくとも2個のＳｉＨ官能基を含む有機ケイ素化合物、および
(Ｄ)200〜500nmの光により活性化し得る、白金群から選択された触媒
を含む、シリコーン混合物。
【請求項２】
前記オルガノシロキサン樹脂(Ａ)が、少なくとも80mol％の一般式I及びIVの単位を含むMQシリコーン樹脂(MQ)である、請求項１に記載のシリコーン混合物。
【請求項３】
前記ポリオルガノシロキサン(Ｂ)が、平均一般式V
R1xR2ySiO(4-x-y)/2                                        (V)
（式中、
Ｒ１が、一価の、所望によりハロゲン−又はシアノ−置換された、所望により有機二価基を介してケイ素に結合した、脂肪族の炭素−炭素多重結合を含む、Ｃ１〜Ｃ１０ヒドロカルビルラジカルであり、
Ｒ２が、一価の、所望によりハロゲン−又はシアノ−置換された、ＳｉＣ−結合した、脂肪族の炭素−炭素多重結合を含まない、Ｃ１〜Ｃ１０ヒドロカルビルラジカルであり、
ｘが、少なくとも２個のＲ１ラジカルが各分子中に存在するように、非負の数であり、
ｙが、(ｘ＋ｙ)が1.9〜2.2になるように、非負の数である）
に対応する、請求項１または２に記載のシリコーン混合物。
【請求項４】
前記有機ケイ素化合物(Ｃ)が、平均一般式VII
HaR3bSiO(4-a-b)/2                                  (VII)
（式中、
Ｒ３が、一価の、所望によりハロゲン−又はシアノ−置換された、ＳｉＣ−結合した、脂肪族の炭素−炭素多重結合を含まない、Ｃ１〜Ｃ１８ヒドロカルビルラジカルであり、かつ
ａ及びｂが、非負の整数であり、ただし、0.5＜(ａ＋ｂ)＜3.0及び0＜ａ＜2であり、一分子あたり少なくとも2個のケイ素に結合した水素原子が存在する）
の組成物を有する、請求項１〜３のいずれか一項に記載のシリコーン混合物。
【請求項５】
シリコーン繊維の製造方法であって、請求項１〜４のいずれか一項に記載のシリコーン混合物を、ダイを通して、コンベヤーベルト上に連続的に押し出し、200〜500nmの波長を有するUV光源で活性化し、加硫処理する、方法。
【発明の詳細な説明】
【技術分野】
【０００１】
本発明は、光の影響下で架橋し得る、初期強度が高いシリコーン混合物、及びそのシリコーン混合物からシリコーン繊維を製造する方法に関する。
【背景技術】
【０００２】
電子データを超高速で長距離輸送するために、光ファイバーがますます多く使用されている。各単一粒子が散乱損失を起こし、これが輸送距離全体にわたって積み重なって大きな損失となり、場合により不正確なデータにつながるので、光学的純度に対する要求は非常に高い。対応して必要な高透明性光ファイバーをシリコーンから製造するための、好適な押出し製法は今日まで無い。これは、透明な、充填材を含まない、シリコーン樹脂補強されたシリコーン処方物は、従来の押出し技術による連続的な製造方法に使用できる十分な初期強度(生強度)を有していないためである。
【０００３】
シリコーン製のチューブ又は繊維は、押出しにより製造される。この製法では、架橋性の処方物を連続製法で成形ダイを通して押し出し、次いで加熱トンネルで200℃を超える温度で加硫処理する。高い架橋温度でパイプが破裂せず、その幾何学的構造を維持するために、生強度が高いシリコーン処方物がこの目的に必要である。高い生強度は、鎖長が典型的には5000であり、同時に細かく分割したシリカ(HDK)を加えた、対応する高粘度HTVシリコーン重合体により達成される。ここで、HDKは、増粘作用をさらに有し、形状維持及び熱的加硫処理に必要な十分な生強度を得るために必ず必要である。
【０００４】
国際公開第2009/027133号パンフレットは、成形物を押出すための、光活性化し得るシリコーン混合物を記載している。これらのシリコーン混合物は、鎖長が3000を超える超高粘度シリコーン重合体を含み、HDK充填材との組合せで、10を超える高いムーニー粘度を有する十分な生強度を達成している。記載されている処方物は、充填材散乱損失が高すぎるために、高透明度シリコーン成形物の製造には使用できない。
【発明の概要】
【０００５】
本発明は、光の影響下で架橋し得るシリコーン混合物であって、
(Ａ)一般式Ｉ、II、III及びIV
R3SiO1/2                               (I),
R2SiO2/2                               (II),
RSiO3/2                                (III),
SiO4/2                                 (IV),
の単位から形成されたオルガノシロキサン樹脂、
式中、
Ｒは、所望によりハロゲンで置換された、1〜40個の炭素原子を有する飽和ヒドロカルビルラジカル、又は−ＯＨを表し、ただし、
前記単位の少なくとも20mol％が一般式III及びIVの単位から選択され、
前記Ｒラジカルの少なくとも2個が、1〜10個の炭素原子を有するアルケニルラジカルであり、
前記Ｒラジカルの最大2重量％が−ＯＨラジカルであり、
(Ｂ)一分子あたり少なくとも2個のアルケニル基を含み、200〜10000シロキシ単位の最も長い鎖長を有するポリオルガノシロキサン、
(Ｃ)一分子あたり少なくとも2個のＳｉＨ官能基を含む有機ケイ素化合物、および
(Ｄ)200〜500nmの光により活性化し得る、白金群から選択された触媒を含むシリコーン混合物を提供する。
【０００６】
シリコーン混合物は、十分な初期強度(生強度)を有し、それによって長いシリコーン繊維を押出し、次いで低い温度で、光で硬化させることができる。同時に、シリコーン混合物は、光ファイバーに好適な優れた透明性を有する。
【０００７】
ヒドロカルビルラジカルＲは、ハロゲン置換された、直鎖状、環状、分岐鎖状、芳香族、飽和又は不飽和でよい。
【０００８】
置換されていないＲラジカルの例は、アルキルラジカル、例えばメチル、エチル、n-プロピル、イソプロピル、n-ブチル、イソブチル、tert-ブチル、n-ペンチル、イソペンチル、ネオペンチル、tert-ペンチルラジカル、ヘキシルラジカル、例えばn-ヘキシルラジカル、ヘプチルラジカル、例えばn-ヘプチルラジカル、オクチルラジカル、例えばn-オクチルラジカル及びイソオクチルラジカル、例えば2,2,4-トリメチルペンチルラジカル、ノニルラジカル、例えばn-ノニルラジカル、デシルラジカル、例えばn-デシルラジカル、シクロアルキルラジカル、例えばシクロペンチル、シクロヘキシル、4-エチルシクロヘキシル、シクロヘプチルラジカル、ノルボルニルラジカル及びメチルシクロヘキシルラジカル、アリールラジカル、例えばフェニル、ビフェニリル、ナフチルラジカル、アルカリールラジカル、例えばo-、m-、p-トリルラジカル及びエチルフェニルラジカル、アラルキルラジカル、例えばベンジルラジカル及びアルファ-及びβ-フェニルエチルラジカルである。
【０００９】
Ｒラジカルとして置換されたヒドロカルビルラジカルの例は、ハロゲン化炭化水素、例えばクロロメチル、3-クロロプロピル、3-ブロモプロピル、3，3，3-トリフルオロプロピル及び5，5，5，4，4，3，3-ヘキサフルオロペンチルラジカル、及びクロロフェニル、ジクロロフェニル及びトリフルオロトリルラジカルである。
【００１０】
ヒドロカルビルラジカルＲは、好ましくは1〜6個の炭素原子を有し、特に好ましくはアルキルラジカル及びフェニルラジカルである。好ましいハロゲン置換基はフッ素及び塩素である。特に好ましい一価のヒドロカルビルラジカルＲは、メチル、エチル、フェニルである。
【００１１】
アルケニル基Ｒは、有機ケイ素化合物(Ｃ)のＳｉＨ官能基との付加反応を受けやすい。典型的には、2〜6個の炭素原子を有するアルケニル基、例えばビニル、アリル、メタリル
、1-プロペニル、5-ヘキセニル、エチニル、ブタジエニル、ヘキサジエニル、シクロペンテニル、シクロペンタジエニル、シクロヘキセニル、好ましくはビニル及びアリルを使用する。
【００１２】
オルガノシロキサン樹脂(Ａ)は、好ましくは少なくとも30mol％、特に少なくとも40mol％、及び好ましくは最大80mol％、特に最大70mol％、の一般式III及びIVの単位を含む。
【００１３】
オルガノシロキサン樹脂(Ａ)は、好ましくは少なくとも80mol％の単位、好ましくは少なくとも95mol％の、特に少なくとも97mol％の一般式I及びIVの単位を含むMQシリコーン樹脂(MQ)である。一般式IとIVの単位の平均比は、好ましくは少なくとも0.25、特に少なくとも0.5、好ましくは2、より好ましくは最大1.5である。
【００１４】
好ましくは、Ｒラジカルの最大1重量％、特に最大0.5重量％は、ＯＨラジカルである。
【００１５】
好ましくは、Ｒラジカルの少なくとも0.1mol％、より好ましくは少なくとも0.5mol％、特に少なくとも2mol％、及び好ましくは最大20mol％、特に最大10mol％は、1〜10個の炭素原子を有するアルケニルラジカルである。
【００１６】
オルガノシロキサン樹脂(Ａ)の平均分子量Ｍｎは、好ましくは少なくとも200g/mol、特に少なくとも1000g/mol、及び好ましくは最大100000g/mol、特に最大20000g/molである。
【００１７】
アルケニル基を含むポリオルガノシロキサン(Ｂ)の組成物は、好ましくは平均一般式Vに対応する。
R1xR2ySiO(4-x-y)/2                                      (V)
式中、
Ｒ１は、一価の、所望によりハロゲン−又はシアノ−置換された、所望により有機二価基を介してケイ素に結合した、脂肪族の炭素−炭素多重結合を含む、Ｃ１〜Ｃ１０ヒドロカルビルラジカルであり、
Ｒ２は、一価の、所望によりハロゲン−又はシアノ−置換された、ＳｉＣ−結合した、脂肪族の炭素−炭素多重結合を含まない、Ｃ１〜Ｃ１０ヒドロカルビルラジカルであり、
ｘは、少なくとも２個のＲ１ラジカルが各分子中に存在するように、非負の数であり、
ｙは、(ｘ＋ｙ)が1.9〜2.2、好ましくは1.99〜2.05になるように、非負の数である。
【００１８】
好ましくは、ポリオルガノシロキサン(Ｂ)の最も長い鎖の鎖長は、少なくとも300、最大で200〜7000シロキシ単位である。
【００１９】
好ましいアルケニル基Ｒ１の例は、Ｒラジカルに関して上に挙げてある。特に好ましいアルケニル基Ｒ１は、ビニル及びアリルである。
【００２０】
Ｒ１ラジカルは、重合体鎖のどの位置にでも、特に末端ケイ素原子に結合できる。
【００２１】
置換されていない、及び置換されたＲ２ラジカルの例は、Ｒラジカルに関して上に挙げてある。
【００２２】
Ｒ２は、好ましくは１〜６個の炭素原子を有する。メチル及びフェニルが特に好ましい。
【００２３】
構成成分(Ｂ)は、アルケニル基を含み、例えばアルケニル基の含有量、アルケニル基の性質又は構造が異なった、各種ポリオルガノシロキサンの混合物でもよい。
【００２４】
アルケニル基を含むポリオルガノシロキサン(Ｂ)の構造は、直鎖状、環状又は分岐鎖状でよい。分岐鎖状ポリオルガノシロキサンを形成する三−及び／又は四官能性単位の含有量は、典型的には非常に低く、好ましくは最大1mol％、特に最大0.1mol％である。
【００２５】
ビニル基を含むポリジメチルシロキサンを使用するのが特に好ましく、その分子は、一般式IVに対応し、
(ViMe2SiO1/2)2(ViMeSiO)p(Me2SiO)q         (VI)
式中、非負の整数ｐ及びｑは、下記の関係、すなわちｐ≧0、200＜(ｐ＋ｑ)＜10000、好ましくは500＜(ｐ＋ｑ)＜2000、及びｐ：(ｐ＋ｑ)＜0.2、好ましくは＜0.02、特に＜0.001を満足する。
【００２６】
ポリオルガノシロキサン(Ｂ)の25℃における粘度は、好ましくは0.5〜100000Pa.s、特に1〜2000 Pa.sである。
【００２７】
アルケニル基Ｒ１が、重合体鎖中のケイ素に結合し得ることになる有機二価基は、好ましくは二価のＣ１〜Ｃ１０ヒドロカルビルラジカルである。
【００２８】
シリコーン混合物は、好ましくは、オルガノシロキサン樹脂(Ａ)の100重量部に対して、少なくとも10重量部、より好ましくは少なくとも25重量部、特に少なくとも40重量部、好ましくは最大90重量部、より好ましくは最大80重量部、特に最大70重量部のポリオルガノシロキサン(Ｂ)を含む。
【００２９】
分子1個当たり少なくとも2個のＳｉＨ官能基を含む有機ケイ素化合物(Ｃ)は、好ましくは平均一般式VIIの組成物を有する。
HaR3bSiO(4-a-b)/2                                      (VII)
式中、
Ｒ３は、一価の、所望によりハロゲン−又はシアノ−置換された、ＳｉＣ−結合した、脂肪族炭素−炭素多重結合を含まない、Ｃ１〜Ｃ１８ヒドロカルビルラジカルであり、かつ
ａ及びｂは、非負の整数であり、ただし、0.5＜(ａ＋ｂ)＜3.0及び0＜ａ＜2であり、一分子あたり少なくとも2個のケイ素に結合した水素原子が存在する。
【００３０】
Ｒ３の例は、Ｒ及びＲ２に関して規定したラジカルである。Ｒ３は、好ましくは1〜6個の炭素原子を有する。メチル及びフェニルが特に好ましい。
【００３１】
一分子あたり3個以上のＳｉＨ結合を含む有機ケイ素化合物(Ｃ)が好ましい。一分子あたり2個だけのＳｉＨ結合を有する有機ケイ素化合物(Ｃ)の場合、一分子あたり少なくとも3個のアルケニル基を有するポリオルガノシロキサン(Ｂ)を使用するのが推奨される。
【００３２】
ケイ素原子に直接結合した水素原子だけを基材とする有機ケイ素化合物(Ｃ)の水素含有量は、好ましくは0.002〜1.7重量％の水素、好ましくは0.1〜1.7重量％の水素である。
【００３３】
有機ケイ素化合物(Ｃ)は、好ましくは一分子あたり少なくとも3個、最大600個のケイ素原子を含む。一分子あたり4〜200個のケイ素原子を含む有機ケイ素化合物(Ｃ)を使用するのが好ましい。
【００３４】
有機ケイ素化合物(Ｃ)の構造は、直鎖状、分岐鎖状、環状又は網目状でよい。
【００３５】
特に好ましい有機ケイ素化合物(Ｃ)は、一般式VIIIの直鎖状ポリオルガノシロキサンである。
(HR42SiO1/2)c(R43SiO1/2)d(HR4SiO2/2)e(R42SiO2/2)f  (VIII)
式中、
Ｒ４は、Ｒ３に関して定義した通りであり、
非負の整数ｃ、ｄ、ｅ及びｆは、下記の関係、すなわち(ｃ＋ｄ)＝2、(ｃ＋ｅ)＞2、５＜(ｅ＋ｆ)＜200及び1＜ｅ/(ｅ＋ｆ)＜0.1を満足する。
【００３６】
ＳｉＨ官能性有機ケイ素化合物(Ｃ)は、好ましくは架橋性シリコーン混合物中に、ＳｉＨ基とアルケニル基のモル比が0.5〜5、特に1.0〜3.0になるように存在する。
【００３７】
使用する触媒(Ｄ)は、シリコーン材料を付加架橋する際に進行するヒドロシリル化反応に触媒作用し、200〜500nmの光により活性化し得る、白金族から選択されたすべての公知の触媒でよい。触媒(Ｄ)は、白金、ロジウム、パラジウム、ルテニウム及びイリジウムの中の、少なくとも一種の金属又は化合物を含み、好ましくは白金である。
【００３８】
特に好適な触媒(Ｄ)は、白金のシクロペンタジエニル錯体である。特に好ましい触媒(Ｃ)は、MeCp(PtMe3)である。
【００３９】
触媒(Ｄ)は、例えばヒドロシリル化触媒を含む微小構造カプセル、又は欧州特許出願公開第1006147号に記載のオルガノポリシロキサン粒子の形態を包含する、どのような望ましい形態でもよい。
【００４０】
ヒドロシリル化触媒(Ｄ)の量は、シリコーン混合物が白金族金属の含有量0.1〜200ppm、好ましくは0.5〜40ppmを有するように選択する。
【００４１】
シリコーン混合物は、透明であり、好ましくは2重量％以下、より好ましくは0.5重量％以下、特に0.01重量％以下の、直径が50nmを超える光散乱性充填材を含む。
【００４２】
シリコーン混合物は、構成成分(Ｅ)として、添加物を70重量％まで、好ましくは0.0001〜40重量％の比率でさらに含むことができる。これらの添加物は、例えばポリオルガノシロキサン(Ａ)、(Ｂ)及び(Ｃ)以外の樹脂状ポリオルガノシロキサン、分散助剤、溶剤、密着性促進剤、染料、可塑剤、有機重合体及び熱安定剤でよい。さらに、チキソトロピー成分も構成成分(Ｅ)として存在し得る。
【００４３】
さらに、式
HSi(CH3)2-[O-Si(CH3)2]w-H
のシロキサンも連鎖延長剤として存在でき、ｗは、1〜1000の値を表す。
【００４４】
さらに、シリコーン混合物の処理時間、開始温度及び架橋速度を制御するための添加剤(Ｅ)が存在することもできる。これらの抑制剤及び安定剤は、架橋材料の分野では非常に良く知られている。
【００４５】
さらに、圧縮永久ひずみを改良する添加剤も加えることができる。さらに、非ビニル官能化されたポリジオルガノシロキサンを加えることもできる。
【００４６】
シリコーン混合物は、好ましくは粘度[Ｄ＝0.5l/s/25℃]が少なくとも100Pas、より好ましくは少なくとも500Pas、特に少なくとも1000Pas、好ましくは最大500000Pas、特に最大10000Pasである。
【００４７】
シリコーン混合物の配合物形成は、上に挙げた成分をいずれかの順序で混合することにより、行う。
【００４８】
本発明は、シリコーン繊維の製造方法であって、上記のシリコーン混合物を、ダイを通して、コンベヤーベルト上に連続的に押し出し、活性化し、200〜500nm、特に250〜350nmの波長を有するUV光源で加硫処理する方法を提供する。
【００４９】
光で活性化する際の線量は、好ましくは少なくとも0.1J/cm２、より好ましくは少なくとも0.5 J/cm２、好ましくは最大20 J/cm２、より好ましくは最大10 J/cm２である。
【００５０】
コンベヤーベルトの末端で、高透明度シリコーン繊維を直接取り出すか、または所望により、加熱により、例えば加熱トンネルを通過させて、硬化させることができる。
【００５１】
押出しは、好ましくは少なくとも0℃、より好ましくは少なくとも10℃、特に少なくとも15℃、好ましくは最高50℃、より好ましくは最高35℃、特に最高25℃で行う。
【００５２】
押出したシリコーン混合物の光による活性化は、好ましくは少なくとも1秒間、より好ましくは少なくとも5秒間、好ましくは最大で500秒間、より好ましくは最大100秒間で行う。
【００５３】
ヒドロシリル化反応の開始は、シリコーン混合物の架橋を開始する。
【００５４】
硬化は、好ましくは少なくとも10℃、より好ましくは少なくとも20℃、好ましくは最高60℃、より好ましくは最高40℃、特に最高30℃で行う。
【００５５】
光の影響により硬化しないシリコーンを、シリコーン混合物の代わりに使用する場合、混合物の粘度は、室温から、硬化に必要な目標とする温度に加熱する際に下降し、クリープを引き起こすであろう。均質な幾何学的構造を有する繊維を連続的に製造することは不可能である。
【００５６】
上記の式における全ての記号は、それぞれ互いに独立して定義される。全ての式で、ケイ素原子は四価である。
【００５７】
下記の例では、それぞれの場合に他に指示がない限り、記載する全ての量及び百分率は重量で表し、全ての圧力は0.10MPa(絶対)であり、温度は20℃である。
諸例
例１〜６で使用する原料の説明
【００５８】
MQシリコーン樹脂
ビニル官能化されたMQシリコーン樹脂紛体MQ樹脂804、Ｍ、Ｍビニル及びＱ構造単位から形成され、下記のように説明される。
分子量MW5,300g/ml、Mn2400g/mol
ビニル含有量＝70mmolのビニル/100g
Ｍビニル/Ｍ/Ｑ＝0.09：0.72：1
【００５９】
ビニルポリシロキサン
これらのビニルポリシロキサンは、ビニルジメチルシロキシ末端を有するジメチルポリシロキサンであり、異なった粘度/鎖長ＤＰ(Ｓｉ―Ｏ単位) を有し、従来の製法により製造された。
ビニル重合体１    1020mPas、ＤＰ＝183
ビニル重合体２    20100mPas、ＤＰ＝615
ビニル重合体３    503200mPas、ＤＰ＝1830
ビニル重合体４    28x106mPas、ＤＰ＝6550
【００６０】
ＳｉＨ架橋剤
ＳｉＨ架橋剤V100は、トリメチルシリル末端を有するジメチル/メチル水素コポリシロキサンであり、粘度が9mm２/sであり、Ｈ含有量が1.12重量％である。
【００６１】
触媒マスターバッチ
UV光活性化し得る白金触媒は、トリメチル(メチルシクロペンタジエニル)白金であり、粘度1000mPasのビニル末端を有するポリジメチルシロキサンに溶解してあり、白金濃度が300ppmである。
【００６２】
HDK
HDK(登録商標)SKS300(Wacker Chemie AG)ヘキサメチルジシラザンで疎水性付与したヒュームドシリカ、BET表面積300m２/g。
【００６３】
押出し及び架橋の説明
処方物を、好適なミキサー又はニーダー中、500nmを超える波長を有する光の下で混合して均質な混合物を形成し、一成分処方物として、25℃で、直径2mmのダイを通して、アルミニウムホイルを張り付けたコンベヤーベルト上に押し出した。コンベヤーベルトは、速度100cm/60秒で操作した。
【００６４】
コンベヤーベルト上に押し出したシリコーン混合物は、コンベヤーベルト上に吊り下げたUV光源を使用し、25℃で架橋させた。UV光源(UVASPOT 2000、Honleから市販)は、Fラジエーターを備え、波長範囲250〜400nm のUV光を放射する。UV光により架橋した後、シリコーン押出物は、連続押出物として巻き取った。
【００６５】
例を含む表１
例１〜４は、本発明により、各種の粘度/鎖長を有するビニル重合体を使用した。
例５は本発明に従わず、材料は、MQシリコーン樹脂がなければ、液体になるので、処理できなかった。
例６は、本発明に従わず、この例は国際公開第2009/027133A2号パンフレットと類似であり、HDKによる透明度がなかった。
【００６６】
【表１】
2013540872.tif 000002
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
光の影響下で架橋し得る透明シリコーン混合物であって、
(Ａ)一般式Ｉ、II、III及びIV
R3SiO1/2                               (I),
R2SiO2/2                               (II),
RSiO3/2                                (III),
SiO4/2                                 (IV),
の単位から形成されたオルガノシロキサン樹脂
（式中、
Ｒが、所望によりハロゲンで置換された、1〜40個の炭素原子を有する飽和ヒドロカルビルラジカル、又は−ＯＨを表し、ただし、
前記単位の少なくとも20mol％が前記一般式III及びIVの単位から選択され、
前記Ｒラジカルの少なくとも2個が、1〜10個の炭素原子を有するアルケニルラジカルであり、
前記Ｒラジカルの最大2重量％が−ＯＨラジカルである）、
(Ｂ)一分子あたり少なくとも2個のアルケニル基を含み、200〜10000シロキシ単位の最も長い鎖長を有するポリオルガノシロキサン、
(Ｃ)一分子あたり少なくとも2個のＳｉＨ官能基を含む有機ケイ素化合物、および
(Ｄ)200〜500nmの光により活性化し得る触媒MeCp(PtMe3)
を含む、シリコーン混合物。
【請求項２】
前記オルガノシロキサン樹脂(Ａ)が、少なくとも80mol％の一般式I及びIVの単位を含むMQシリコーン樹脂(MQ)である、請求項１に記載のシリコーン混合物。
【請求項３】
前記ポリオルガノシロキサン(Ｂ)が、平均一般式V
R1xR2ySiO(4-x-y)/2                                        (V)
（式中、
Ｒ１が、一価の、所望によりハロゲン−又はシアノ−置換された、所望により有機二価基を介してケイ素に結合した、脂肪族の炭素−炭素多重結合を含む、Ｃ１〜Ｃ１０ヒドロカルビルラジカルであり、
Ｒ２が、一価の、所望によりハロゲン−又はシアノ−置換された、ＳｉＣ−結合した、脂肪族の炭素−炭素多重結合を含まない、Ｃ１〜Ｃ１０ヒドロカルビルラジカルであり、
ｘが、少なくとも２個のＲ１ラジカルが各分子中に存在するように、非負の数であり、
ｙが、(ｘ＋ｙ)が1.9〜2.2になるように、非負の数である）
に対応する、請求項１または２に記載のシリコーン混合物。
【請求項４】
前記有機ケイ素化合物(Ｃ)が、平均一般式VII
HaR3bSiO(4-a-b)/2                                  (VII)
（式中、
Ｒ３が、一価の、所望によりハロゲン−又はシアノ−置換された、ＳｉＣ−結合した、脂肪族の炭素−炭素多重結合を含まない、Ｃ１〜Ｃ１８ヒドロカルビルラジカルであり、かつ
ａ及びｂが、非負の整数であり、ただし、0.5＜(ａ＋ｂ)＜3.0及び0＜ａ＜2であり、一分子あたり少なくとも2個のケイ素に結合した水素原子が存在する）
の組成物を有する、請求項１〜３のいずれか一項に記載のシリコーン混合物。
【請求項５】
シリコーン繊維の製造方法であって、請求項１〜４のいずれか一項に記載のシリコーン混合物を、ダイを通して、コンベヤーベルト上に連続的に押し出し、200〜500nmの波長を有するUV光源で活性化し、加硫処理する、方法。
【国際調査報告】
2013540872.tif 000003
2013540872.tif 000004
2013540872.tif 000005
2013540872.tif 000006
2013540872.tif 000007
2013540872.tif 000008